(57)【特許請求の範囲】
【請求項１】
第一シートメタルのエッジを第二シートメタルのエッジに対して溶接することにより溶接継手を形成するステップと、
前記第一シートメタルと前記第二シートメタルとの間の前記溶接継手の欠陥を含む領域に対して、溶加材を用いた溶接を行うことにより補修溶接ビード部を形成するステップと、
前記第一シートメタルの表面と前記第二シートメタルの表面との少なくとも一方の表面に対して肉盛り溶接を行うことにより、前記補修溶接ビード部に接することなく前記補修溶接ビード部に隣り合う肉盛りビード部を形成するステップと、
を備え、
前記溶接継手の長手方向に沿う方向の前記肉盛りビード部の長さは、前記溶接継手の長手方向に沿う方向の前記補修溶接ビード部の長さより長く、
前記肉盛りビード部は、前記第一シートメタルに対して設置された第一肉盛りビード部と、前記第二シートメタルに対して設置された第二肉盛りビード部とを含む溶接補修方法。
【請求項２】
前記第一シートメタルの厚さが前記第二シートメタルの厚さより大きく、
前記第一肉盛りビード部の長手方向に対して垂直な方向の前記第一肉盛りビード部の幅が、前記第二肉盛りビード部の長手方向に対して垂直な方向の前記第二肉盛りビード部の幅より大きい請求項１に記載の溶接補修方法。
【請求項３】
第一シートメタルのエッジを第二シートメタルのエッジに対して溶接することにより溶接継手を形成するステップと、
前記第一シートメタルと前記第二シートメタルとの間の前記溶接継手の欠陥を含む領域に対して、溶加材を用いた溶接を行うことにより補修溶接ビード部を形成するステップと、
前記第一シートメタルの表面と前記第二シートメタルの表面との少なくとも一方の表面に対して肉盛り溶接を行うことにより、前記補修溶接ビード部に接することなく前記補修溶接ビード部に隣り合う肉盛りビード部を形成するステップと、
を備え、
前記溶接継手の長手方向に沿う方向の前記肉盛りビード部の長さは、前記溶接継手の長手方向に沿う方向の前記補修溶接ビード部の長さより長く、
前記肉盛りビード部は、前記補修溶接ビード部に対して平行に延びる溶接補修方法。
【請求項４】
第一シートメタルのエッジを第二シートメタルのエッジに対して溶接することにより溶接継手を形成するステップと、
前記第一シートメタルと前記第二シートメタルとの間の前記溶接継手の欠陥を含む領域に対して、溶加材を用いた溶接を行うことにより補修溶接ビード部を形成するステップと、
前記第一シートメタルの表面と前記第二シートメタルの表面との少なくとも一方の表面に対して肉盛り溶接を行うことにより、前記補修溶接ビード部に接することなく前記補修溶接ビード部に隣り合う肉盛りビード部を形成するステップと、
を備え、
前記溶接継手の長手方向に沿う方向の前記肉盛りビード部の長さは、前記溶接継手の長手方向に沿う方向の前記補修溶接ビード部の長さより長く、
前記肉盛りビード部の長手方向に対して垂直な方向の前記肉盛りビード部の幅が、前記補修溶接ビード部の長手方向に対して垂直な方向の前記補修溶接ビード部の幅に比べて、大きい溶接補修方法。
【請求項５】
第一シートメタルのエッジを第二シートメタルのエッジに対して溶接することにより溶接継手を形成するステップと、
前記第一シートメタルと前記第二シートメタルとの間の前記溶接継手の欠陥を含む領域に対して、溶加材を用いた溶接を行うことにより補修溶接ビード部を形成するステップと、
前記第一シートメタルの表面と前記第二シートメタルの表面との少なくとも一方の表面に対して肉盛り溶接を行うことにより、前記補修溶接ビード部に接することなく前記補修溶接ビード部に隣り合う肉盛りビード部を形成するステップと、
を備え、
前記溶接継手の長手方向に沿う方向の前記肉盛りビード部の長さは、前記溶接継手の長手方向に沿う方向の前記補修溶接ビード部の長さより長く、
前記第一シートメタルは、容器の第一部分を形成しており、
前記第二シートメタルは、前記容器の第二部分を形成しており、
前記容器の内部が加圧された状態で前記肉盛りビード部が形成される溶接補修方法。
【請求項６】
前記溶接継手の形成に用いた溶接装置を用いて前記肉盛りビード部を形成する請求項１から請求項５のいずれか一項に記載の溶接補修方法。
【請求項７】
溶加材を用いないタングステン・イナート・ガス溶接により前記溶接継手を形成し、
溶加材を用いたタングステン・イナート・ガス溶接により前記肉盛りビード部を形成する請求項１から請求項６のいずれか一項に記載の溶接補修方法。
【請求項８】
前記補修溶接ビード部の長手方向の端部と前記肉盛りビード部との最短距離は、前記補修溶接ビード部の長手方向の中央における前記補修溶接ビード部と前記肉盛りビード部との最短距離に比べて、小さい請求項１から請求項７のいずれか一項に記載の溶接補修方法。
【請求項９】
前記肉盛りビード部の少なくとも一部は、前記肉盛りビード部の長手方向の中央部分から前記肉盛りビード部の端部へ向かって、前記補修溶接ビード部に近づくように曲がっている請求項１から請求項８のいずれか一項に記載の溶接補修方法。
【請求項１０】
第一シートメタルにより形成された第一部分と、
第二シートメタルにより形成された第二部分と、
前記第一シートメタルのエッジが前記第二シートメタルのエッジに対して溶接された溶接継手と、
前記溶接継手の一部を含む領域に形成された補修溶接ビード部と、
前記第一シートメタルの表面と前記第二シートメタルの表面との少なくとも一方の表面に対して設置され、前記補修溶接ビード部に接することなく前記補修溶接ビード部に隣り合う肉盛りビード部と、
を備え、
前記溶接継手の長手方向に沿う方向の前記肉盛りビード部の長さは、前記溶接継手の長手方向に沿う方向の前記補修溶接ビード部の長さより長く、
前記肉盛りビード部は、前記第一シートメタルに対して設置された第一肉盛りビード部と、前記第二シートメタルに対して設置された第二肉盛りビード部とを含む容器。
【請求項１１】
第一シートメタルにより形成された第一部分と、
第二シートメタルにより形成された第二部分と、
前記第一シートメタルのエッジが前記第二シートメタルのエッジに対して溶接された溶接継手と、
前記溶接継手の一部を含む領域に形成された補修溶接ビード部と、
前記第一シートメタルの表面と前記第二シートメタルの表面との少なくとも一方の表面に対して設置され、前記補修溶接ビード部に接することなく前記補修溶接ビード部に隣り合う肉盛りビード部と、
を備え、
前記溶接継手の長手方向に沿う方向の前記肉盛りビード部の長さは、前記溶接継手の長手方向に沿う方向の前記補修溶接ビード部の長さより長く、
前記肉盛りビード部は、前記補修溶接ビード部に対して平行に延びる容器。
【請求項１２】
第一シートメタルにより形成された第一部分と、
第二シートメタルにより形成された第二部分と、
前記第一シートメタルのエッジが前記第二シートメタルのエッジに対して溶接された溶接継手と、
前記溶接継手の一部を含む領域に形成された補修溶接ビード部と、
前記第一シートメタルの表面と前記第二シートメタルの表面との少なくとも一方の表面に対して設置され、前記補修溶接ビード部に接することなく前記補修溶接ビード部に隣り合う肉盛りビード部と、
を備え、
前記溶接継手の長手方向に沿う方向の前記肉盛りビード部の長さは、前記溶接継手の長手方向に沿う方向の前記補修溶接ビード部の長さより長く、
前記肉盛りビード部の長手方向に対して垂直な方向の前記肉盛りビード部の幅が、前記補修溶接ビード部の長手方向に対して垂直な方向の前記補修溶接ビード部の幅に比べて、大きい容器。
【発明の詳細な説明】
【技術分野】
【０００１】
本発明は、溶接補修方法及び容器に関する。
【背景技術】
【０００２】
下記の特許文献１及び２には、タンクの胴体となる筒状の部品の上と下とに、鏡板と呼ばれる椀状の部品を全周にわたり溶接する技術が開示されている。【０００３】
下記の特許文献３に開示された容器の溶接方法では、以下のようにする。溶接すべき接合部とは異なる位置から、溶接すべき接合部に向かって捨て溶接を実施する。連続して溶接すべき接合部に本溶接を実施する。一周して本溶接の開始点に戻った後、溶接すべき接合部とは異なる位置まで、捨て溶接を実施する。
【先行技術文献】
【特許文献】
【０００４】
【特許文献１】日本特開２００７−００９２９０号公報
【特許文献２】日本特開２００３−３３８７２号公報
【特許文献３】日本特開２０１１−２００９０３号公報
【発明の概要】
【発明が解決しようとする課題】
【０００５】
金属の板同士を溶接する際の磁気吹き、異物等の影響により、溶接部に穴が開く場合がある。この溶接欠陥を修整するために補修溶接が行われる。補修溶接をした部分は、他の部分に比べて肉厚が厚くなる。その結果、補修溶接部またはその近傍の形状の変化により、応力集中が発生しやすいという問題がある。【０００６】
本発明は、上述のような課題を解決するためになされたもので、補修溶接ビード部またはその近傍の応力集中を緩和することのできる溶接補修方法及び容器を提供することを目的とする。
【課題を解決するための手段】
【０００７】
本発明の溶接補修方法は、第一シートメタルのエッジを第二シートメタルのエッジに対して溶接することにより溶接継手を形成するステップと、第一シートメタルと第二シートメタルとの間の溶接継手の欠陥を含む領域に対して、溶加材を用いた溶接を行うことにより補修溶接ビード部を形成するステップと、第一シートメタルの表面と第二シートメタルの表面との少なくとも一方の表面に対して肉盛り溶接を行うことにより、補修溶接ビード部に接することなく補修溶接ビード部に隣り合う肉盛りビード部を形成するステップと、を備え、溶接継手の長手方向に沿う方向の肉盛りビード部の長さは、溶接継手の長手方向に沿う方向の補修溶接ビード部の長さより長く、肉盛りビード部は、第一シートメタルに対して設置された第一肉盛りビード部と、第二シートメタルに対して設置された第二肉盛りビード部とを含むものである。
また、本発明の溶接補修方法は、第一シートメタルのエッジを第二シートメタルのエッジに対して溶接することにより溶接継手を形成するステップと、第一シートメタルと第二シートメタルとの間の溶接継手の欠陥を含む領域に対して、溶加材を用いた溶接を行うことにより補修溶接ビード部を形成するステップと、第一シートメタルの表面と第二シートメタルの表面との少なくとも一方の表面に対して肉盛り溶接を行うことにより、補修溶接ビード部に接することなく補修溶接ビード部に隣り合う肉盛りビード部を形成するステップと、を備え、溶接継手の長手方向に沿う方向の肉盛りビード部の長さは、溶接継手の長手方向に沿う方向の補修溶接ビード部の長さより長く、肉盛りビード部は、補修溶接ビード部に対して平行に延びるものである。
また、本発明の溶接補修方法は、第一シートメタルのエッジを第二シートメタルのエッジに対して溶接することにより溶接継手を形成するステップと、第一シートメタルと第二シートメタルとの間の溶接継手の欠陥を含む領域に対して、溶加材を用いた溶接を行うことにより補修溶接ビード部を形成するステップと、第一シートメタルの表面と第二シートメタルの表面との少なくとも一方の表面に対して肉盛り溶接を行うことにより、補修溶接ビード部に接することなく補修溶接ビード部に隣り合う肉盛りビード部を形成するステップと、を備え、溶接継手の長手方向に沿う方向の肉盛りビード部の長さは、溶接継手の長手方向に沿う方向の補修溶接ビード部の長さより長く、肉盛りビード部の長手方向に対して垂直な方向の肉盛りビード部の幅が、補修溶接ビード部の長手方向に対して垂直な方向の補修溶接ビード部の幅に比べて、大きいものである。
また、本発明の溶接補修方法は、第一シートメタルのエッジを第二シートメタルのエッジに対して溶接することにより溶接継手を形成するステップと、第一シートメタルと第二シートメタルとの間の溶接継手の欠陥を含む領域に対して、溶加材を用いた溶接を行うことにより補修溶接ビード部を形成するステップと、第一シートメタルの表面と第二シートメタルの表面との少なくとも一方の表面に対して肉盛り溶接を行うことにより、補修溶接ビード部に接することなく補修溶接ビード部に隣り合う肉盛りビード部を形成するステップと、を備え、溶接継手の長手方向に沿う方向の肉盛りビード部の長さは、溶接継手の長手方向に沿う方向の補修溶接ビード部の長さより長く、第一シートメタルは、容器の第一部分を形成しており、第二シートメタルは、容器の第二部分を形成しており、容器の内部が加圧された状態で肉盛りビード部が形成されるものである。
本発明の容器は、第一シートメタルにより形成された第一部分と、第二シートメタルにより形成された第二部分と、第一シートメタルのエッジが第二シートメタルのエッジに対して溶接された溶接継手と、溶接継手の一部を含む領域に形成された補修溶接ビード部と、第一シートメタルの表面と第二シートメタルの表面との少なくとも一方の表面に対して設置され、補修溶接ビード部に接することなく補修溶接ビード部に隣り合う肉盛りビード部と、を備え、溶接継手の長手方向に沿う方向の肉盛りビード部の長さは、溶接継手の長手方向に沿う方向の補修溶接ビード部の長さより長く、肉盛りビード部は、第一シートメタルに対して設置された第一肉盛りビード部と、第二シートメタルに対して設置された第二肉盛りビード部とを含むものである。
また、本発明の容器は、第一シートメタルにより形成された第一部分と、第二シートメタルにより形成された第二部分と、第一シートメタルのエッジが第二シートメタルのエッジに対して溶接された溶接継手と、溶接継手の一部を含む領域に形成された補修溶接ビード部と、第一シートメタルの表面と第二シートメタルの表面との少なくとも一方の表面に対して設置され、補修溶接ビード部に接することなく補修溶接ビード部に隣り合う肉盛りビード部と、を備え、溶接継手の長手方向に沿う方向の肉盛りビード部の長さは、溶接継手の長手方向に沿う方向の補修溶接ビード部の長さより長く、肉盛りビード部は、補修溶接ビード部に対して平行に延びるものである。
また、本発明の容器は、第一シートメタルにより形成された第一部分と、第二シートメタルにより形成された第二部分と、第一シートメタルのエッジが第二シートメタルのエッジに対して溶接された溶接継手と、溶接継手の一部を含む領域に形成された補修溶接ビード部と、第一シートメタルの表面と第二シートメタルの表面との少なくとも一方の表面に対して設置され、補修溶接ビード部に接することなく補修溶接ビード部に隣り合う肉盛りビード部と、を備え、溶接継手の長手方向に沿う方向の肉盛りビード部の長さは、溶接継手の長手方向に沿う方向の補修溶接ビード部の長さより長く、肉盛りビード部の長手方向に対して垂直な方向の肉盛りビード部の幅が、補修溶接ビード部の長手方向に対して垂直な方向の補修溶接ビード部の幅に比べて、大きいものである。
【発明の効果】
【０００８】
本発明によれば、補修溶接ビード部またはその近傍の応力集中を緩和することが可能となる。
【図面の簡単な説明】
【０００９】
【図１】実施の形態１による第一シートメタル、第二シートメタル、及びそれらの間の溶接継手を示す図である。
【図２】溶接継手の溶接欠損の他の例を示す図である。
【図３】図１に示す溶接継手の穴を補修した補修溶接ビード部を示す図である。
【図４】図３中のＡ−Ａ線での断面図である。
【図５】図３に示す補修溶接ビード部の近くに、第一肉盛りビード部及び第二肉盛りビード部を形成した状態を示す図である。
【図６】溶接継手、第一肉盛りビード部及び第二肉盛りビード部を含む領域の断面図である。
【図７】実施の形態１による溶接補修方法を用いて製造された容器の側面図である。
【図８】図３に示す補修溶接ビード部の近くに、第一肉盛りビード部及び第二肉盛りビード部を形成した状態を示す図である。
【図９】第一シートメタル及び第二シートメタルの表面に垂直な平面で切断した模式的な断面図である。
【図１０】第一シートメタル及び第二シートメタルの表面に垂直な平面で切断した模式的な断面図である。
【図１１】第一シートメタル及び第二シートメタルの表面に垂直な平面で切断した模式的な断面図である。
【図１２】第一シートメタル及び第二シートメタルの表面に垂直な平面で切断した模式的な断面図である。
【図１３】第一シートメタル及び第二シートメタルの表面に垂直な平面で切断した模式的な断面図である。
【図１４】第一シートメタル及び第二シートメタルの表面に垂直な平面で切断した模式的な断面図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１１】
実施の形態１．
図１は、実施の形態１による第一シートメタル１、第二シートメタル２、及びそれらの間の溶接継手３を示す図である。図１は、第一シートメタル１及び第二シートメタル２の表面に垂直な方向から見た図である。第一シートメタル１のエッジを、第二シートメタル２のエッジに対して溶接することにより、溶接継手３が形成される。溶接継手３は、溶融した金属が凝固した部分であるビードと、溶融していないが溶接熱により変性した熱影響部とを含む。
【００１２】
溶接継手３は、例えば、アーク溶接により形成される。溶接継手３は、例えば、タングステン・イナート・ガス溶接（以下、「ＴＩＧ溶接」と称する。）により形成されてもよい。ＴＩＧ溶接は、タングステン電極と、アルゴンガスのような不活性ガスとを用いたアーク溶接である。溶接継手３は、例えば、メタル・アクティブ・ガス溶接（以下、「ＭＡＧ溶接」と称する。）により形成されてもよい。ＭＡＧ溶接は、溶加材となる消耗電極と、炭酸ガスのような活性ガスとを用いたアーク溶接である。溶接継手３は、例えば、メタル・イナート・ガス溶接（以下、「ＭＩＧ溶接」と称する。）により形成されてもよい。ＭＩＧ溶接は、溶加材となる消耗電極と、アルゴンガスのような不活性ガスとを用いたアーク溶接である。
【００１３】
第一シートメタル１及び第二シートメタル２は、例えば、フェライト系ステンレス鋼で作られたものでもよい。第一シートメタル１及び第二シートメタル２は、例えば、オーステナイト系ステンレス鋼で作られたものでもよい。第一シートメタル１及び第二シートメタル２は、例えば、軟鋼で作られたものでもよい。第一シートメタル１の材料が、第二シートメタル２の材料と異なっていてもよい。
【００１４】
第一シートメタル１の厚さＴ１は、例えば０．５ｍｍ〜１．５ｍｍである。第二シートメタル２の厚さＴ２は、例えば０．５ｍｍ〜１．５ｍｍである。第一シートメタル１の厚さＴ１は、第二シートメタル２の厚さＴ２に等しくてもよい。第一シートメタル１の厚さＴ１は、第二シートメタル２の厚さＴ２に等しくなくてもよい。
【００１５】
本実施の形態では、溶接継手３の近くにおいて、第一シートメタル１は、第二シートメタル２と実質的に同じ面内にある。溶接継手３が形成される前の第一シートメタル１と第二シートメタル２との間の継手は、例えば、突合せ継手、重ね継手、せぎり継手のうちのいずれかでもよい。
【００１６】
溶接継手３に、溶接欠損のような欠陥が発生することがある。溶接欠損のような欠陥が発生する原因は、例えば、溶接前の第一シートメタル１及び第二シートメタル２の端面にある疵または異物、あるいは溶接時の磁気吹き（アークブロー）等の外乱などである。図１に示す例では、溶接継手３における溶接欠損部として穴４が発生している。図２は、溶接継手３の溶接欠損の他の例を示す図である。図２に示す例では、溶接継手３における溶接欠損部として、第一シートメタル１と第二シートメタル２とが接合していない未溶接部５が発生している。
【００１７】
溶接継手３の溶接欠損部を含む領域に対して、溶加材を用いた補修溶接を行うことにより、補修溶接ビード部６が形成される。溶加材は、棒状の溶接棒でもよい。溶加材は、ワイヤ状の溶接ワイヤでもよい。図３は、図１に示す溶接継手３の穴４を補修した補修溶接ビード部６を示す図である。補修溶接ビード部６は、補修溶接において溶融した金属が凝固した部分である。補修溶接ビード部６の長さＬ１は、溶接継手３の長手方向に沿う方向の補修溶接ビード部６の長さである。補修溶接ビード部６の長さＬ１は、補修された溶接欠損部の長さより長い。
【００１８】
補修溶接は、手作業によって行われる。溶接継手３の溶接欠損部は、上述したような偶然に左右される原因によって発生するため、その大きさ及び形状が個々に異なる。このため、補修溶接ビード部６の長さＬ１も、個々に異なる。
【００１９】
補修溶接ビード部６は、例えば、アーク溶接により形成される。補修溶接ビード部６は、例えば、溶加材を用いたＴＩＧ溶接、ＭＡＧ溶接、ＭＩＧ溶接のうちのいずれかの溶接法により形成されてもよい。補修溶接ビード部６を形成するための溶加材の材料は、母材である第一シートメタル１及び第二シートメタル２との相性に応じて選ばれることが多い。例えば、当該溶加材の材料は、第一シートメタル１及び第二シートメタル２に対して共金系の材料でもよい。
【００２０】
図３に示すように、本実施の形態において、補修溶接ビード部６の幅Ｗ２は、溶接継手３のビード部の幅Ｗ１より大きい。溶接継手３のビード部の幅Ｗ１は、溶接継手３の正常部分のビード部と第一シートメタル１の表面とが交わる点と、溶接継手３の正常部分のビード部と第二シートメタル２の表面とが交わる点との距離である。補修溶接ビード部６の幅Ｗ２は、補修溶接ビード部６と第一シートメタル１の表面とが交わる点と、補修溶接ビード部６と第二シートメタル２の表面とが交わる点との距離である。補修溶接ビード部６の幅Ｗ２は、補修溶接ビード部６の長手方向に対して垂直な方向の幅である。補修溶接ビード部６の長手方向に沿って補修溶接ビード部６の幅が変化する場合には、その最大幅を補修溶接ビード部６の幅Ｗ２とする。
【００２１】
図４は、図３中のＡ−Ａ線での断面図である。図４は、溶接継手３の長手方向に対して垂直な平面で切断した断面図である。補修溶接ビード部６またはその近傍に、応力集中が発生しやすい箇所が生じることがある。図４に示す例では、応力集中部８が、応力集中が発生しやすい箇所に相当する。補修溶接ビード部６は、溶融金属が垂れ下がることで形成された垂れ下がり部７を含むことがある。図４に示す例では、垂れ下がり部７と、第一シートメタル１の表面または第二シートメタル２の表面とが交わる点が、応力集中部８に相当する。
【００２２】
第一シートメタル１及び第二シートメタル２を、図３中の上下方向、すなわち図４中の左右方向に、引き離すような引張り荷重がかかったとき、応力集中部８にて応力集中が発生する。
【００２３】
図５は、図３に示す補修溶接ビード部６の近くに、第一肉盛りビード部９Ａ及び第二肉盛りビード部９Ｂを形成した状態を示す図である。第一肉盛りビード部９Ａは、第一シートメタル１の表面に対して肉盛り溶接を行うことにより形成されたものである。肉盛り溶接は、母材の表面に金属材料を溶着することでビードを設置する溶接である。第一肉盛りビード部９Ａは、補修溶接ビード部６に接することなく、補修溶接ビード部６に隣り合う。第一肉盛りビード部９Ａの長さＬ２は、溶接継手３の長手方向に沿う方向の第一肉盛りビード部９Ａの長さである。第一肉盛りビード部９Ａの長さＬ２は、補修溶接ビード部６の長さＬ１より長い。換言すれば、溶接継手３の長手方向に沿う位置に関して、第一肉盛りビード部９Ａの範囲Ｌ２は、補修溶接ビード部６の範囲Ｌ１を包含する。第一肉盛りビード部９Ａは、補修溶接ビード部６に接する箇所を有しない。補修溶接ビード部６と第一肉盛りビード部９Ａとの間の全域は、第一シートメタル１の溶融していない表面によって隔てられている。
【００２４】
第二肉盛りビード部９Ｂは、第二シートメタル２の表面に対して肉盛り溶接を行うことにより形成されたものである。第二肉盛りビード部９Ｂは、補修溶接ビード部６に接することなく、補修溶接ビード部６に隣り合う。第二肉盛りビード部９Ｂの長さＬ３は、溶接継手３の長手方向に沿う方向の第二肉盛りビード部９Ｂの長さである。第二肉盛りビード部９Ｂの長さＬ３は、補修溶接ビード部６の長さＬ１より長い。換言すれば、溶接継手３の長手方向に沿う位置に関して、第二肉盛りビード部９Ｂの範囲Ｌ３は、補修溶接ビード部６の範囲Ｌ１を包含する。第二肉盛りビード部９Ｂは、補修溶接ビード部６に接する箇所を有しない。補修溶接ビード部６と第二肉盛りビード部９Ｂとの間の全域は、第二シートメタル２の溶融していない表面によって隔てられている。
【００２５】
以下の説明では、第一肉盛りビード部９Ａ及び第二肉盛りビード部９Ｂを区別する必要のないときにはこれらを「肉盛りビード部９」と呼ぶ。肉盛りビード部９を設けることで、そのビード厚さにより補強がなされる。肉盛りビード部９を設けないと仮定すると、繰り返し荷重による繰り返し応力が応力集中部８に作用することで、応力集中部８が破壊に至る可能性がある。対照的に、本実施の形態であれば、肉盛りビード部９によって補強がなされるとともに、肉盛りビード部９へ応力が分散する。このため、応力集中部８への応力集中が緩和すなわち軽減される。その結果、応力集中部８が破壊に至ることを防ぐことができる。
【００２６】
肉盛りビード部９の長さＬ２，Ｌ３が、補修溶接ビード部６の長さＬ１より長いことで、以下の効果が得られる。補修溶接ビード部６の全長に渡って、肉盛りビード部９による補強及び応力集中緩和の効果を提供できる。補修溶接ビード部６の長手方向の端部は、形状が複雑になりやすいために応力集中が特に発生しやすい。応力集中が特に発生しやすい、補修溶接ビード部６の長手方向の端部に対して、肉盛りビード部９による補強及び応力集中緩和の効果を確実に提供できる。
【００２７】
肉盛りビード部９は、例えば、アーク溶接により形成される。肉盛りビード部９は、例えば、溶加材を用いたＴＩＧ溶接、ＭＡＧ溶接、ＭＩＧ溶接のうちのいずれかの溶接法により形成されてもよい。肉盛りビード部９を形成するための溶加材は、表面に溶着される金属材料である。当該溶加材の材料は、第一シートメタル１及び第二シートメタル２に対して共金系の材料でもよい。
【００２８】
第一肉盛りビード部９Ａの幅Ｗ３は、第一肉盛りビード部９Ａの長手方向に対して垂直な方向の幅である。第一肉盛りビード部９Ａの幅Ｗ３は、第一肉盛りビード部９Ａと第一シートメタル１の表面とが交わる点と、その反対側において第一肉盛りビード部９Ａと第一シートメタル１の表面とが交わる点との距離である。第一肉盛りビード部９Ａの長手方向に沿って第一肉盛りビード部９Ａの幅が変化する場合には、その最大幅を第一肉盛りビード部９Ａの幅Ｗ３とする。
【００２９】
第二肉盛りビード部９Ｂの幅Ｗ４は、第二肉盛りビード部９Ｂの長手方向に対して垂直な方向の幅である。第二肉盛りビード部９Ｂの幅Ｗ４は、第二肉盛りビード部９Ｂと第二シートメタル２の表面とが交わる点と、その反対側において第二肉盛りビード部９Ｂと第二シートメタル２の表面とが交わる点との距離である。第二肉盛りビード部９Ｂの長手方向に沿って第二肉盛りビード部９Ｂの幅が変化する場合には、その最大幅を第二肉盛りビード部９Ｂの幅Ｗ４とする。
【００３０】
第一シートメタル１の厚さＴ１が第二シートメタル２の厚さＴ２に等しくない場合には、各シートメタルの厚さに応じて、肉盛りビード部９の幅を変えてもよい。例えば、第一シートメタル１の厚さＴ１が第二シートメタル２の厚さＴ２より大きい場合に、第一肉盛りビード部９Ａの幅Ｗ３が、第二肉盛りビード部９Ｂの幅Ｗ４より大きくなるようにしてもよい。そのようにすることで、応力集中部８への応力集中をより確実に緩和できる。
【００３１】
肉盛りビード部９は、１パスのビードにより形成されたものでもよい。肉盛りビード部９は、隣接して並行する複数パスのビードにより形成されたものでもよい。複数パスのビードにより肉盛りビード部９を形成することで、必要な肉盛りビード部９の幅を容易に達成できる。
【００３２】
自動アーク溶接により肉盛りビード部９を形成してもよい。自動アーク溶接は、溶加材である溶接ワイヤの送りが自動的になされることで連続的な溶接が進行可能な装置を用いて行うアーク溶接である。
【００３３】
溶接継手３の形成に用いた溶接装置（図示省略）を用いて肉盛りビード部９を形成してもよい。溶接継手３及び肉盛りビード部９を、共通の溶接装置によって形成することで、生産効率の上で有利になる。
【００３４】
溶加材を用いないＴＩＧ溶接により溶接継手３を形成し、溶加材を用いたＴＩＧ溶接により肉盛りビード部９を形成してもよい。溶加材を用いたＴＩＧ溶接によれば、必要な肉盛りビード部９の幅を容易に達成できる。
【００３５】
本実施の形態において肉盛りビード部９は、補修溶接ビード部６に対して平行に延びている。すなわち、肉盛りビード部９は、溶接継手３の長手方向に対して平行に延びている。肉盛りビード部９が補修溶接ビード部６に対して平行に延びていることで、肉盛りビード部９を容易に形成できる。
【００３６】
本実施の形態であれば、第一肉盛りビード部９Ａ及び第二肉盛りビード部９Ｂの双方を設けたことで、応力集中部８への応力集中をより確実に緩和できる。第一肉盛りビード部９Ａ及び第二肉盛りビード部９Ｂのいずれか一方のみを設けるようにしてもよい。その場合であっても、本実施の形態に類似した効果が得られる。補修溶接ビード部６を形成する補修溶接によって発生した歪の具合に応じて、第一肉盛りビード部９Ａ及び第二肉盛りビード部９Ｂの双方を設けるか、第一肉盛りビード部９Ａ及び第二肉盛りビード部９Ｂのいずれか一方のみを設けるかを決めてもよい。
【００３７】
図６は、溶接継手３、第一肉盛りビード部９Ａ及び第二肉盛りビード部９Ｂを含む領域の断面図である。図６は、溶接継手３の長手方向に対して垂直な平面で切断した断面図である。図６は、例えば、図５中のＢ−Ｂ線の位置で切断した断面図に相当する。図６に示すように、肉盛りビード部９は、第一シートメタル１及び第二シートメタル２の裏面側にも突出してもよい。
【００３８】
本実施の形態において、第一肉盛りビード部９Ａの幅Ｗ３は、補修溶接ビード部６の幅Ｗ２より大きくてもよい。そのようにすることで、第一肉盛りビード部９Ａに応力をより確実に分散させることができるので、応力集中部８への応力集中をより確実に軽減できる。また、第二肉盛りビード部９Ｂの幅Ｗ４は、補修溶接ビード部６の幅Ｗ２より大きくてもよい。そのようにすることで、第二肉盛りビード部９Ｂに応力をより確実に分散させることができるので、応力集中部８への応力集中をより確実に軽減できる。
【００３９】
図６において、補修溶接ビード部６と第一肉盛りビード部９Ａとの距離Ｄ１は、補修溶接ビード部６と第一シートメタル１の表面とが交わる点と、第一肉盛りビード部９Ａと第一シートメタル１の表面とが交わる点との間の距離であり、補修溶接ビード部６と第二肉盛りビード部９Ｂとの距離Ｄ２は、補修溶接ビード部６と第二シートメタル２の表面とが交わる点と、第二肉盛りビード部９Ｂと第二シートメタル２の表面とが交わる点との間の距離である。上記距離Ｄ１を第一シートメタル１の厚さＴ１で割ったＤ１／Ｔ１の値は、２以上が好ましく、５以上がさらに好ましい。このＤ１／Ｔ１の値は、３０以下が好ましく、１０以下がさらに好ましい。上記距離Ｄ２と第二シートメタル２の厚さＴ２との関係も上記と同様である。なお、後述の実施の形態２で説明するように、上記の距離Ｄ１，Ｄ２に相当する値が、補修溶接ビード部６の長手方向に沿って、変化してもよい。
【００４０】
第一肉盛りビード部９Ａの高さＨ１は、第一シートメタル１の表面から第一肉盛りビード部９Ａの頂点までの距離である。第二肉盛りビード部９Ｂの高さＨ２は、第二シートメタル２の表面から第二肉盛りビード部９Ｂの頂点までの距離である。第一肉盛りビード部９Ａの高さＨ１を第一シートメタル１の厚さＴ１で割ったＨ１／Ｔ１の値は、１以上が好ましく、１．５以上がさらに好ましい。このＨ１／Ｔ１の値は、３以下が好ましく、２以下がさらに好ましい。第二肉盛りビード部９Ｂの高さＨ２と第二シートメタル２の厚さＴ２との関係も上記と同様である。
【００４１】
図７は、実施の形態１による溶接補修方法を用いて製造された容器３０の側面図である。本実施の形態の容器３０は、例えば、貯湯式給湯機が備える金属製貯湯タンクとして用いることができる。
【００４２】
第一シートメタル１は、容器３０の第一部分を形成している。第一シートメタル１は、容器３０の椀形状の鏡板を形成している。第一シートメタル１は、例えば、プレス加工またはスピニング加工により、椀形状に成形されている。第二シートメタル２は、容器３０の第二部分を形成している。第二シートメタル２は、容器３０の円筒形状の胴体を形成している。第二シートメタル２は、例えば、１枚の長方形のシートメタルを筒状に丸めた状態で、対向する一対のエッジを溶接することで、円筒形状に成形されている。
【００４３】
第二シートメタル２により形成された円筒形状の胴体の開口部エッジに、第一シートメタル１により形成された椀形状の鏡板のエッジが全周にわたり溶接されることで、容器３０が形成されている。すなわち、容器３０の周方向に沿って全周に溶接継手３が形成されている。第二シートメタル２からなる胴体の両端のそれぞれに、第一シートメタル１からなる鏡板が溶接されている。第一シートメタル１からなる鏡板と、第二シートメタル２からなる胴体との間の溶接継手３の欠陥に対して、実施の形態１による溶接補修方法が適用されている。
【００４４】
すなわち、本実施の形態の容器３０は、第一シートメタル１により形成された第一部分である鏡板と、第二シートメタル２により形成された第二部分である胴体と、第一シートメタル１のエッジが第二シートメタル２のエッジに対して溶接された溶接継手３と、溶接継手３の一部を含む領域に形成された補修溶接ビード部６と、第一シートメタル１の表面に対して設置された第一肉盛りビード部９Ａと、第二シートメタル２の表面に対して設置された第二肉盛りビード部９Ｂとを備える。第一肉盛りビード部９Ａ及び第二肉盛りビード部９Ｂと、補修溶接ビード部６との関係は、前述したとおりである。容器３０は、第一肉盛りビード部９Ａ及び第二肉盛りビード部９Ｂのいずれか一方のみを備えるものでもよい。図７に示す例では、図中で下の鏡板と胴体との間の溶接継手３に対しては、実施の形態１による溶接補修方法が適用されていないが、当該溶接継手３に対しても、実施の形態１による溶接補修方法が適用されてもよい。
【００４５】
本実施の形態の容器３０であれば、以下の効果が得られる。溶接継手３の欠陥を補修溶接ビード部６により補修することで、容器３０の液密性を確実に達成できる。使用中の容器３０に内圧が作用することで、補修溶接ビード部６及びその近傍を含む領域に応力が発生する。第一肉盛りビード部９Ａ及び第二肉盛りビード部９Ｂの少なくとも一方を設けることで、補修溶接ビード部６の近傍の応力集中部８への応力集中が緩和すなわち軽減される。その結果、応力集中部８が破壊に至ることを防ぐことができる。
【００４６】
本実施の形態の容器３０の寸法は、例えば、その直径ＤＩＡが２００ｍｍ〜７００ｍｍ、軸方向の全長ＬＯＡが１ｍ〜２ｍでもよい。容器３０を形成する第一シートメタル１及び第二シートメタル２の厚さは、例えば、１ｍｍ程度でもよい。容器３０は、貯湯タンクとして用いられるものに限らず、水以外の流体を貯留する容器としても使用可能である。また、本発明は、流体を貯留する容器以外の容器に対しても適用可能である。
【００４７】
容器３０の内部が加圧された状態で、肉盛りビード部９を形成してもよい。容器３０の内部を加圧した状態で肉盛りビード部９を形成することで、補修溶接ビード部６の近くの残留応力を除去する効果が得られる。その場合、補修溶接ビード部６の近くに発生する応力が、容器３０の材料の降伏点を超える応力となるように、内圧を加えてもよい。
【００４８】
上記の例に代えて、容器３０の胴体が第一シートメタル１により形成され、容器３０の鏡板が第二シートメタル２により形成されていてもよい。
【００４９】
実施の形態２．
次に、図８を参照して、実施の形態２について説明するが、前述した実施の形態１との相違点を中心に説明し、前述した要素と共通または対応する要素には、同一の符号を付して、重複する説明を簡略化または省略する。
【００５０】
図８は、図３に示す補修溶接ビード部６の近くに、第一肉盛りビード部９Ｃ及び第二肉盛りビード部９Ｄを形成した状態を示す図である。本実施の形態２は、実施の形態１における第一肉盛りビード部９Ａ及び第二肉盛りビード部９Ｂに代えて第一肉盛りビード部９Ｃ及び第二肉盛りビード部９Ｄを形成する点が異なる。以下の説明では、第一肉盛りビード部９Ｃ及び第二肉盛りビード部９Ｄを区別する必要のないときにはこれらを「肉盛りビード部９」と呼ぶ。
【００５１】
図８に示すように、補修溶接ビード部６の長手方向の端部と肉盛りビード部９との最短距離Ｄ３は、補修溶接ビード部６の長手方向の中央における補修溶接ビード部６と肉盛りビード部９との最短距離Ｄ４に比べて、小さい。これにより、以下の効果が得られる。補修溶接ビード部６の長手方向の端部は、形状が複雑になりやすいために応力集中が特に発生しやすい。応力集中が特に発生しやすい、補修溶接ビード部６の長手方向の端部に対して、肉盛りビード部９を近づけることで、肉盛りビード部９による補強及び応力集中緩和の効果を確実に提供できる。
【００５２】
肉盛りビード部９の少なくとも一部は、肉盛りビード部９の長手方向の中央部分から肉盛りビード部９の端部へ向かって、補修溶接ビード部６に近づくように曲がっている。これにより、以下の効果が得られる。補修溶接ビード部６の長手方向の端部は、形状が複雑になりやすいために応力集中が特に発生しやすい。応力集中が特に発生しやすい、補修溶接ビード部６の長手方向の端部に対して、肉盛りビード部９を近づけることで、肉盛りビード部９による補強及び応力集中緩和の効果を確実に提供できる。図８に示す例では、肉盛りビード部９が曲線に沿って曲がっているが、これに代えて、肉盛りビード部９が折れ線すなわち多角形の辺に沿って曲がっていてもよい。その場合においても上記と類似の効果が得られる。
【００５３】
第一肉盛りビード部９Ｃの長さＬ４は、溶接継手３の長手方向に沿う方向の第一肉盛りビード部９Ｃの長さである。第一肉盛りビード部９Ｃの長さＬ４は、補修溶接ビード部６の長さＬ１より長い。第二肉盛りビード部９Ｄの長さＬ５は、溶接継手３の長手方向に沿う方向の第二肉盛りビード部９Ｄの長さである。第二肉盛りビード部９Ｄの長さＬ５は、補修溶接ビード部６の長さＬ１より長い。
【００５４】
以下、図９から図１４を参照して、本実施の形態による効果が得られる理由について、さらに説明する。図９から図１４は、第一シートメタル１及び第二シートメタル２の表面に垂直な平面で切断した模式的な断面図である。図９から図１４では、断面のハッチングを省略する。
【００５５】
図９中の曲線は、肉盛りビード部９が形成される前の補修溶接ビード部６の近くの応力分布を示す。図９に示すように、補修溶接ビード部６が形成されると、補修溶接ビード部６の凝固に伴う収縮により、補修溶接ビード部６の近傍で応力が最大となるような応力分布が発生する。
【００５６】
図１０中の曲線は、肉盛りビード部９が形成された後の補修溶接ビード部６及び肉盛りビード部９の近くの応力分布を示す。肉盛りビード部９が形成されるときの入熱により、図９に示す応力分布がキャンセルされる。すなわち、補修溶接ビード部６の形成によって発生した応力分布に代わって、肉盛りビード部９の形成によって発生した応力分布が支配的となる。これにより、補修溶接ビード部６及びその近傍の応力集中を確実に緩和することが可能となる。
【００５７】
図１１及び図１２は、比較例の容器４０における補修溶接ビード部６を含む部分の断面図である。比較例の容器４０は、肉盛りビード部９を備えないものである。図１１は、容器４０に内圧が作用していない状態を示す。図１２は、容器４０に内圧が作用したときの変形を誇張して示している。内圧が作用すると容器４０は膨らむように変形する。補修溶接ビード部６は、第一シートメタル１及び第二シートメタル２に比べて、厚さが大きく、剛性が高い。このため、容器４０に内圧が作用したときに、補修溶接ビード部６の変形量は、第一シートメタル１及び第二シートメタル２の変形量に比べて小さい。その結果、図１２に示すように、補修溶接ビード部６の位置で第一シートメタル１が第二シートメタル２に対して屈曲するような形で変形が生じる。
【００５８】
図１３及び図１４は、実施の形態による容器３０における補修溶接ビード部６及び肉盛りビード部９を含む部分の断面図である。図１３は、容器３０に内圧が作用していない状態を示す。図１４は、容器３０に内圧が作用したときの変形を誇張して示している。図１４に示すように、第一シートメタル１及び第二シートメタル２は、肉盛りビード部９の位置においても、屈曲するように変形する。その結果、補修溶接ビード部６の位置での第一シートメタル１及び第二シートメタル２の間の屈曲角度は、図１２の比較例に比べて、小さくなる。このように、実施の形態であれば、容器３０に内圧が作用したときに補修溶接ビード部６及びその近傍に生じる変形が小さくなるので、補修溶接ビード部６及びその近傍の応力集中を確実に緩和することが可能となる。
【符号の説明】
【００５９】
１  第一シートメタル、  ２  第二シートメタル、  ３  溶接継手、  ４  穴、  ５  未溶接部、  ６  補修溶接ビード部、  ８  応力集中部、  ９  肉盛りビード部、  ９Ａ，９Ｃ  第一肉盛りビード部、  ９Ｂ，９Ｄ  第二肉盛りビード部、  ３０  容器
【図１】
0006648840.tif 000002
【図２】
0006648840.tif 000003
【図３】
0006648840.tif 000004
【図４】
0006648840.tif 000005
【図５】
0006648840.tif 000006
【図６】
0006648840.tif 000007
【図７】
0006648840.tif 000008
【図８】
0006648840.tif 000009
【図９】
0006648840.tif 000010
【図１０】
0006648840.tif 000011
【図１１】
0006648840.tif 000012
【図１２】
0006648840.tif 000013
【図１３】
0006648840.tif 000014
【図１４】
0006648840.tif 000015